질소 기류 가 흐르 는 교반기 내 에 유기 용매 NMP ( N - 메틸 - 2 - 피 롤리 돈 ) 100 g 을 채운 후 , 반응기 온도 를 25 ℃ 로 유지 한 상태 에서 p - PDA ( 파라 페닐 렌 디아민 ) 6 . 806 g ( 62 . 937 mmol ) 을 용해 시켰 다 . 상기 p - PDA 용액 에 s - BPDA ( 3 , 3 ', 4 , 4 '- 비페닐 카르복실 산 이무수 물 ) 18 . 147 g ( 61 . 679 mmol ) 과 NMP 54 . 8 g 을 동일 한 온도 에서 첨가 하 여 일정 시간 교반 하 여 용해 시킨 후 폴리아 믹 산 을 중합 하 였 다 . 이후 , 상기 폴리아 믹 산 용액 에 MA ( 말레산 무수물 ) 0 . 247 g ( 2 . 517 mmol ) 을 투입 하 고 4 시간 교반 하 여 , 말 단봉 지기 를 갖 는 폴리 이미드 전구체 ( CPI ) 를 제조 하 였 다 .